(57)【要約】      （修正有）【課題】歯科用印象材や家畜用乳頭パック等の調整方法の提供。【解決手段】特定の手動押出混練器５０を使用して混練することによって、硫酸カルシウムとＨＬＢが２．０〜６．０であるポリグリセリン脂肪酸エステル及び難水溶性分散媒からなる硬化材ペーストとアルギン酸塩及び水を含む基材ペーストとを水性媒体下でのゲル化反応によって硬化物を形成するアルジネート硬化性組成物の調製方法。【選択図】図４
2015040194.tif 000002
【特許請求の範囲】
【請求項１】
硬化材ペーストとアルギン酸塩を含む基材ペーストとを混練することによりアルジネート硬化性組成物を調製する方法において、
第１の押出シリンダー部、第２の押出シリンダー部、第１の押出シリンダー部の先端吐出部と第２の押出シリンダー部の先端吐出部とに連通するように装着されている混練押出ノズル、及び、第１の押出シリンダー部と第２の押出シリンダー部とに挿入される手動プランジャを有している手動押出混練器を使用し、
前記硬化材ペーストは、（Ａ）硫酸カルシウム、（Ｂ）ＨＬＢが２．０〜６．０であるポリグリセリン脂肪酸エステル及び（Ｃ）難水溶性分散媒を含むものであって、第２の押出シリンダー部に充填され、
前記基材ペーストは、（Ｄ）アルギン酸塩及び（Ｅ）水を含むものであって、第１の押出シリンダー部に充填され、
第２の押出シリンダー部に充填されている硬化材ペーストと第１の押出シリンダー部に充填されている基材ペーストとを、それぞれ前記手動プランジャにより混練押出ノズル内に押出して混合し、該混練押出ノズル内から押し出すことにより、アルジネート硬化性組成物を調製する方法。
【請求項２】
前記手動プランジャは、第１の押出シリンダー部に挿入される第１の作動部と第２の押出シリンダー部に挿入される第２の作動部とを備えた二股構造を有しており、該手動プランジャの動作により、前記基材ペーストと硬化材ペーストとが同時に前記混練押出ノズル内に供給される請求項１に記載の方法。
【請求項３】
前記第１の押出シリンダーと第２の押出シリンダー部とは、軸方向長さが同一となるように設計されており、前記基材ペーストと硬化材ペーストとを一定の容積比で前記混練押出ノズルに供給する請求項２に記載の方法。
【請求項４】
前記手動プランジャはトリガに連動しており、該トリガを引くことにより、該手動プランジャを作動させて、前記基材ペーストと硬化材ペーストとを前記混練押出ノズルに供給する請求項３に記載の方法。
【請求項５】
前記硬化材ペーストとして、下記式（１）；
ＴＩ＝ηＡ／ηＢ      （１）
式中、ηＡは、コーンプレート型粘度計を用いて、せん断速度０．１／ｓで測定した粘
度（２５℃）であり、
ηＢは、コーンプレート型粘度計を用いて、せん断速度１．０／ｓで測定した粘
度（２５℃）である、
で定義されるチキソトロピー指数ＴＩが１．５以上のものを使用する請求項１〜４の何れかに記載の方法。
【請求項６】
前記アルジネート硬化性組成物が、歯科用アルジネート印象材の形成に使用される請求項１〜５の何れかに記載の方法。
【請求項７】
前記アルジネート硬化性組成物が、家畜用乳頭パックの形成に使用される請求項１〜５の何れかに記載の方法。
【請求項８】
基材ペーストが充填されている第１の押出シリンダー部と硬化剤ペーストが充填されている第２の押出シリンダー部とを備え且つこれらのシリンダー部が並列に配置されているシリンダーカートリッジと、第１の押出シリンダー部及び第２の押出シリンダー部のそれぞれに嵌め込まれ且つシリンダー内部をスライドし得るように設けられている蓋体チップと、第１の押出シリンダー部の先端吐出部と第２の押出シリンダー部の先端吐出部とを閉じるように着脱自在に設けられているキャップとからなり、
前記硬化材ペーストは、（Ａ）硫酸カルシウム、（Ｂ）ＨＬＢが２．０〜６．０であるポリグリセリン脂肪酸エステル及び（Ｃ）難水溶性分散媒を含んでおり、
前記基材ペーストは、（Ｄ）アルギン酸塩及び（Ｅ）水を含んでいることを特徴とするアルジネート硬化組成物調製用キット。
【請求項９】
さらに、第１の押出シリンダー部の先端吐出部と第２の押出シリンダー部の先端吐出部とに連通するように装着可能な混練押出ノズルを備えている請求項８に記載のアルジネート硬化組成物調製用キット。
【発明の詳細な説明】
【技術分野】
【０００１】
本発明は、硬化材ペーストとアルギン酸塩とを含む基材ペーストを混合してアルジネート硬化性組成物を調製する方法に関する。
【背景技術】
【０００２】
アルギン酸塩と硫酸カルシウムとの水性媒体下でのゲル化反応により硬化物を形成するアルジネート硬化性組成物は、歯科用印象材としての用途に広く使用されており（特許文献１〜４参照）、最近では、家畜用乳頭パックの用途にも使用されている（特許文献５参照）。
【０００３】
歯科用印象材としての用途では、歯列を模した印象用トレーに、印象材としてアルジネート硬化性組成物を盛り付ける。次に、口腔内の歯牙を包み込むように、この印象材を盛り付けたトレーを歯牙に押し付ける。そして、印象材が硬化した後に、このアルジネート印象材とトレーとを一体として歯牙から外して、口腔外に撤去する。このようにして形成された印象材の硬化物（口腔内の歯牙の表面が転写されている）を支台歯の型として、石膏製等の模型を作製する。そして、その模型を元に補綴物を作製し、作製された補綴物を支台歯に装着するわけである。
一方、家畜用乳頭パックは、家畜の乳房炎の感染予防に使用されるものであり、アルジネート硬化性組成物を牛等の家畜の乳頭に塗布し硬化皮膜を形成することにより、乳房炎に感染し易い乾乳期（dry period）の一定期間、乳頭を保護するというものである。これにより、乳頭からの菌の侵入を防止し、乳房炎への感染を予防するというものである。
【０００４】
上述したアルジネート硬化性組成物は、その保存形態によって、粉末タイプとペーストタイプとに分類される。
粉末タイプのアルジネート硬化性組成物は、水を除いた固形分を粉末状として保存しておき、使用時に水を混練するというものである。一方、ペーストタイプは、アルギン酸塩と水とを主成分とするペースト（基材ペースト）と硬化材である硫酸カルシウムゲル化反応剤を主成分とするペースト（硬化材ペースト）とに分けて保存しておき、使用時に、これら２種のペーストを混練するペーストタイプである。
【０００５】
一般に、粉末タイプのアルジネート印象材では、混練作業に際して、手作業による熟練の技が要求される。これに対して、ペーストタイプのアルジネート印象材は、基材ペーストと硬化材ペーストとを混練する専用の混練装置を用いることにより、容易に混練作業の自動化・省力化が図れる。このため、近年では、粉末タイプに代わってペーストタイプのアルジネート硬化性組成物が普及しつつある。
【０００６】
このようなペーストタイプのアルジネート硬化性組成物は、通常、アルギン酸塩を含む基材ペーストと硫酸カルシウムを含む硬化材ペーストとが、それぞれ、アルミパックなどの包装容器に別個に密封保存された形態で、歯科医師や歯科衛生士或いは畜産農家などの利用者に提供される。ここで、混練作業に際しては、基材ペーストの包装容器の開口部を混練装置の基材ペースト注入口に連結し、かつ、硬化材ペーストの包装容器の開口部を混練装置の硬化材ペースト注入口に連結する。そしてこの状態で、各々の包装容器から混練装置内へと供給された２種類のペーストが、混練装置内で自動的に混練された後、混練物が、混練装置外へと排出される。これにより、利用者は、混練物（硬化性組成物）を得ることができる（例えば、特許文献１及び特許文献２）。それゆえ、このような混練処理を行う際に、包装容器内のペーストを、混練装置内へとスムーズに供給できるように、包装容器内のペーストは、均一に分散され、且つ、適度な流動性を有している必要がある。
【０００７】
特に、硬化材ペーストは、石膏（硫酸カルシウム）などの大量の粉末成分を溶剤に分散させてペースト化したものであり、粉末成分の分散性が重要である。分散性が不十分だと、粉材と液材の分離を生じ、印象性能への悪影響を生じてしまう。また、製造直後の段階では粉成分が十分分散されていても、ペーストの粘度が低い場合には、保管中に粉成分が沈降分離を生じてしまい、保存安定性上の問題を生じてしまう。粉成分の沈降分離を抑制する為には、ペーストの粘度を高くする事が対策として考えられるが、ペーストの粘度を高くすると、混練装置からペーストを吐出する事ができなくなってしまう。このように、従来技術では、ペーストの保存安定性（粉成分の沈降分離抑制）と、ペーストの流動性（混練装置からの吐出性）の両立はなされておらず、粘度が高い状態においても、流動性が確保された硬化材ペーストの開発が強く求められていた。
【０００８】
界面活性剤を硬化材ペーストに配合する技術は公知であり、例えば、特許文献３及び４では基材ペーストとの混和性を良好にする観点から、硬化材ペーストに界面活性剤、具体的にはデカグリセリントリオレイン酸エステル等を配合する技術が実施例として開示されている。
しかしながら、ペーストタイプのアルジネート硬化性組成物では、硬化材ペーストに界面活性剤を配合することにより、基材ペーストの混和性が高められているとしても、硫酸カルシウム等の粉成分の沈降分離が抑制され、保存安定性が高められているものは、高粘性であり、その流動性が乏しく、基材ペーストとの混練作業が極めて困難になるという問題があり、界面活性剤が使用されている特許文献３及び４で提案されている硬化材ペーストも例外ではない。
【０００９】
このような問題を解決するために、例えば、特許文献６には、自動ペースト混練装置が提案されている。即ち、このような自動ペースト混練装置は、電動ポンプ等を備えており、硬化材ペースト及び基材ペーストの混合部への押し出し及び混練を電動で強制的に行うことにより、高粘性の硬化材ペーストが使用されていたとしても、基材ペーストとの混練を効果的に行うことが可能となるのであり、この種の装置は実用に供されている。
【００１０】
しかしながら、電動式の混練装置では、持ち運びが不便であったり、これを使用するためには電源が必要であるという欠点がある。
例えば、現在の日本では高齢化社会からさらなる超高齢化社会を迎えるに際して、歯科分野では、外来診療が減少し、在宅（訪問）治療が増加していく傾向にある。このような在宅治療には、上記のような電動式の混練装置は、持ち運びや電源の確保などの点で適していない。
また、家畜用乳頭パックの点でも、電動式の混練装置は適していない。家畜がいる畜舎内で使用されるため、電源の確保が難しかったり、或いは湿気やホコリなど、環境上の点で装置の故障が生じ易くなるためである。
【先行技術文献】
【特許文献】
【００１１】
【特許文献１】特開２００１−１１２７８５号公報
【特許文献２】特開２００２−２６３１１９号公報
【特許文献３】特開２００８−２２２６７２号公報
【特許文献４】特開２０１２−１０６９３７号公報
【特許文献５】特開２００６−５０９１１号公報
【特許文献６】特開２０００−１４０６００号公報
【発明の概要】
【発明が解決しようとする課題】
【００１２】
従って、本発明の目的は、電動式の混練装置によらず、硫酸カルシウムを含む硬化材ペーストとアルギン酸塩を含む基材ペーストとを、手動で混練してアルジネート硬化性組成物を調製する方法を提供することにある。
【課題を解決するための手段】
【００１３】
本発明者らは上記課題を克服すべく鋭意検討を重ねてきた。その結果、基材ペーストに混練する硬化材ペーストとして、特定の界面活性剤が配合されたものを使用することにより、上記課題が解決できることを見出した。
【００１４】
本発明によれば、硬化材ペーストとアルギン酸塩を含む基材ペーストとを混練することによりアルジネート硬化性組成物を調製する方法において、
第１の押出シリンダー部、第２の押出シリンダー部、第１の押出シリンダー部の先端吐出部と第２の押出シリンダー部の先端吐出部とに連通するように装着されている混練押出ノズル、及び、第１の押出シリンダー部と第２の押出シリンダー部とに挿入される手動プランジャを有している手動押出混練器を使用し、
前記硬化材ペーストは、（Ａ）硫酸カルシウム、（Ｂ）ＨＬＢが２．０〜６．０であるポリグリセリン脂肪酸エステル及び（Ｃ）難水溶性分散媒を含むものであって、第２の押出シリンダー部に充填され、
前記基材ペーストは、（Ｄ）アルギン酸塩及び（Ｅ）水を含むものであって、第１の押出シリンダー部に充填され、
第２の押出シリンダー部に充填されている硬化材ペーストと第１の押出シリンダー部に充填されている基材ペーストとを、それぞれ前記手動プランジャにより混練押出ノズル内に押出して混合し、該混練押出ノズルから押し出すことにより、アルジネート硬化性組成物を調製する方法が提供される。
【００１５】
本発明方法においては、
（１）前記手動プランジャは、第１の押出シリンダー部に挿入される第１の作動部と第２の押出シリンダー部に挿入される第２の作動部とを備えた二股構造を有しており、該手動プランジャの動作により、前記基材ペーストと硬化材ペーストとが同時に前記混練押出ノズル内に供給されること、
（２）前記第１の押出シリンダーと第２の押出シリンダー部とは、軸方向長さが同一となるように設計されており、前記基材ペーストと硬化材ペーストとを一定の容積比で前記混練押出ノズルに供給すること、
（３）前記手動プランジャはトリガに連動しており、該トリガを引くことにより、該手動プランジャを作動させて、前記基材ペーストと硬化材ペーストとを前記混練押出ノズルに供給すること、
（４）前記硬化材ペーストとして、下記式（１）；
ＴＩ＝ηＡ／ηＢ      （１）
式中、ηＡは、コーンプレート型粘度計を用いて、せん断速度０．１／ｓで測定した粘
度（２５℃）であり、
ηＢは、コーンプレート型粘度計を用いて、せん断速度１．０／ｓで測定した粘
度（２５℃）である、
で定義されるチキソトロピー指数ＴＩが１．５以上のものを使用すること、
（５）前記アルジネート硬化性組成物が、歯科用アルジネート印象材の形成に使用されること、
（６）前記アルジネート硬化性組成物が、家畜用乳頭パックの形成に使用されること、
が好ましい。
【００１６】
尚、本発明において、「手動」とは、電力を使用せず、人力或いは人力で作動するメカニズムにより、所定の部材を動作せしめることを意味する。
【００１７】
また、本発明によれば、上記の手動混練により基材ペーストと硬化材ペーストとの調製に使用されるキットとして、
基材ペーストが充填されている第１の押出シリンダー部と硬化剤ペーストが充填されている第２の押出シリンダー部とを備え且つこれらのシリンダー部が並列に配置されているシリンダーカートリッジと、第１の押出シリンダー部及び第２の押出シリンダー部のそれぞれに嵌め込まれ且つシリンダー内部をスライドし得るように設けられている蓋体チップと、第１の押出シリンダー部の先端吐出部と第２の押出シリンダー部の先端吐出部とを閉じるように着脱自在に設けられているキャップとからなり、
前記硬化材ペーストは、（Ａ）硫酸カルシウム、（Ｂ）ＨＬＢが２．０〜６．０であるポリグリセリン脂肪酸エステル及び（Ｃ）難水溶性分散媒を含んでおり、
前記基材ペーストは、（Ｄ）アルギン酸塩及び（Ｅ）水を含んでいることを特徴とするアルジネート硬化組成物調製用キットが提供される。
【００１８】
上記のアルジネート硬化性組成物調製用キットにおいては、
（７）さらに、第１の押出シリンダー部の先端吐出部と第２の押出シリンダー部の先端吐出部とに連通するように装着可能な混練押出ノズルを備えていること、
が好ましい。
【発明の効果】
【００１９】
本発明においては、基材ペーストに混練される硬化材ペーストが、（Ａ）硫酸カルシウム及び（Ｃ）難水溶性分散媒に加えて、（Ｂ）ＨＬＢが２．０〜６．０であるポリグリセリン脂肪酸エステルを含んでおり、この結果、高いチキソトロピー性を有していることが顕著な特徴であり、例えば、前記式（１）で定義されるチキソトロピー指数ＴＩは１．５以上と極めて大きな値を示す。
即ち、この硬化材ペーストは、静置時には１０００ポイズを超える高い粘度を有しており、このため、包装容器中に密封保存された状態でのペースト中の固形分（硫酸カルシウム）の沈降分離を長期間に渡って抑制できるのであるが、この硬化材ペーストに高い負荷がかかった時には、粘度が大きく減少し、高い流動性を示す。即ち、本発明では、このような硬化材ペーストが第１のシリンダー部に充填されるため、電力を使用せず、例えば手動で動作するミキシングガンなどを使用し、ミキシングガンに装着されているトリガを手動で動作させてプランジャを駆動させることにより、容易に、第１のシリンダー部に充填された基材ペーストと第２のシリンダー部に充填された硬化材ペーストとを押し出して混練することが可能となる。
例えば、上記のような組成を有していない硬化材ペーストを用いた場合には、手動によりプランジャを駆動させて硬化材ペーストを押し出すことができない。仮に手動でプランジャを駆動できたとしても、所望の硬化性組成物を得るには押出量が著しく少量であったり、或いは、硬化材ペーストの保存安定性が悪く、粉液分離を生じてしまい、結局、目的とするアルジネート硬化性組成物を調製することができない。
【００２０】
従って、本発明のアルジネート硬化性組成物の調製方法は、基材ペーストと硬化材ペーストとの混練を電力によらず、手動により行うことができ、電動ポンプなどの重い部材を用いる必要がなく、しかも、調製されるアルジネート硬化性組成物は、一定時間経過後に硬化するため、調製後、直ちに所定の部位に施し、硬化せしめることにより、硬化物表面に所定の部位の表面を反映させることができる。従って、かかる硬化性組成物を、歯科分野では、印象材として、在宅治療での使用に好適に使用することができる。
【００２１】
また、上記のアルジネート硬化性組成物は、家畜用乳頭パックの用途にも好適に適用される。即ち、家畜乳頭パックの用途に適用される硬化性組成物には、
（i）皮膜形成力が高いこと、
（ii）乳頭表面に対する密着性が大きいこと、
（iii）被膜形成後、乳頭口から滲出してくる乳液中に含まれているカルシウムイオン
により過硬化を発生しないこと（過硬化を発生すると皮膜にしわやクラックが発生
し、乳頭の保護効果が損なわれてしまう）、
（iv）使用後は容易に剥がせること、
等の特性が望まれているが、上記のアルジネート硬化性組成物は、これらの特性にも優れている。
【００２２】
特に、家畜用乳頭パックにおいては、１回の皮膜形成に使用される硬化性組成物の使用量は、前述した歯科印象材における１回の型取りに使用される量に比して著しく少ない。しかるに、本発明で使用される硬化性ペーストは、チキソトロピー性が高く、高負荷時には高い流動性を示し、低負荷時には流動性が著しく低いため、１回の使用時の使用量が多い場合及び少ない場合の何れにおいても容易に且つ精度よく量調整を行うことができる。従って、本発明により調製されるアルジネート硬化性組成物は、格別の電源を使用することなく調製でき、しかも、手動により調製できるため、畜舎などの環境の悪い場所でも不都合なく調製することができ、家畜用乳頭パックの用途にも好適に使用することが可能である。
【図面の簡単な説明】
【００２３】
【図１】本発明に用いるシリンダーカートリッジの概略側断面図である。
【図２】図２のシリンダーカートリッジに装着される混練押出ノズルの概略側断面図である。
【図３】シリンダーカートリッジのシリンダー部に充填されている硬化材ペースト及び基材ペーストの押出しに使用する二股プランジャの平面図（ａ）及び側面図（ｂ）である。
【図４】手動ミキシングガンにシリンダーカートリッジが装着された手動押出混練器の概略側面図である。
【発明を実施するための形態】
【００２４】
本発明においては、硬化材ペーストと基材ペーストとを手動で混練してアルジネート硬化性組成物を調製するが、以下に述べる硬化材ペーストと基材ペーストとを使用することが、両者を手動で混練するために必須不可欠である。
【００２５】
＜硬化材ペースト＞
本発明において使用する硬化材ペーストは、硫酸カルシウム（Ａ）、ポリグリセリン脂肪酸エステル（Ｂ）及び難水溶性分散媒（Ｃ）を必須成分として含み、さらに必要に応じて配合される他の配合剤を含む。
以下、硬化材ペーストに配合される各成分について説明する。
【００２６】
（Ａ）硫酸カルシウム；
硫酸カルシウムは、硬化材ペースト中の主成分であり、ゲル化反応剤とも呼ばれる成分である。即ち、この成分は、後述する基材ペースト中のアルギン酸塩と水の存在下で反応して硬化物を形成する。
硫酸カルシウムとしては、２水塩、半水塩、無水塩等が知られているが、本発明においては、これらの何れも使用することができ、２種以上を組み合わせて使用することもできる。
【００２７】
硬化材ペースト中の硫酸カルシウムの配合量は、特に制限されないが、後述する基材ペーストと混練する際には、例えば、基材ペースト中のアルギン酸塩（Ａ）１００質量部当り、無水塩換算での硫酸カルシウムが１０〜２０００質量部、特に１００〜１０００質量部の量となるように、硬化材ペーストが使用される。
【００２８】
（Ｂ）ポリグリセリン脂肪酸エステル；
本発明において、ポリグリセリン脂肪酸エステル（Ｂ）は、この硬化材ペーストにチキソトロピー性を付与するためのノニオン系界面活性剤であり、特にＨＬＢ（親水親油バランス）が２．０〜６．０の範囲にあるものが選択的に使用される。例えば、アニオン系やカチオン系の界面活性剤、或いはＨＬＢが、上記範囲外のノニオン系界面活性剤を使用した場合には、目的とする高いチキソトロピー性は発現しない。
また、上記の範囲のＨＬＢを有するポリグリセリン脂肪酸エステル（Ｂ）が使用された硬化材ペーストでは、基材ペーストとの混練物から得られる硬化物の過硬化を抑制し、皮膜形成能を高めることができるという利点も有している。即ち、硬化材ペーストと後述する基材ペースト（アルギン酸塩の水性ペースト）との混練物中での難水溶性分散媒（Ｃ）の流動が円滑になるために、硫酸カルシウム（Ａ）とアルギン酸塩（Ｄ）との硬化が、混練物全体にわたって均一に進行するために、局部的な硬化が防止され、結果として過硬化が抑制されるものと思われる。
【００２９】
本発明において、ＨＬＢ値は下記の数式で表わされるＧｒｉｆｆｉｎ法（Ｗ．Ｃ．Ｇｒｉｆｆｉｎ，Ｊ．Ｓｏｃ．Ｃｏｓｍｉｓｔｓ．，Ｃｈｅｍｉｓｔｓ．，１，３１１（１９４９））により計算した値である。
ＨＬＢ＝２０×（親水基部分の分子量）／（界面活性剤の分子量）
【００３０】
ポリグリセリン脂肪酸エステルは、ポリグリセリンの１又は２以上の水酸基を脂肪酸でエステル化したものである。ポリグリセリン脂肪酸エステルのＨＬＢは、グリセリンの量体数、エステル化された水酸基の数、構成脂肪酸の種類により総合的に決まるものである。一般的には、グリセリンの量体数が多くなるほど、ＨＬＢは大きくなり、エステル化された水酸基の数が多いほど、また、構成脂肪酸の炭素数が多いほどＨＬＢは小さくなる傾向がある。
【００３１】
本発明では、ＨＬＢが２．０〜６．０であれば、ポリグリセリン脂肪酸エステルの構成脂肪酸としては特に限定されるものではなく、飽和脂肪酸であっても、不飽和脂肪酸であっても良い。一般に、構成脂肪酸は炭素数１５〜２２のもの、具体的には、ペンタデシル酸、パルミチン酸、マルガリン酸、ステアリン酸、オレイン酸、ノナデカン酸、ツベルクロステアリン酸、アラキジン酸、エイカ酸、ベヘン酸等が好ましく、このうち硬化材ペーストへの分散性の観点から、炭素数１６〜２０のものがより好ましく、さらには炭素数１８のステアリン酸、オレイン酸が最も好ましい。
また、ポリグリセリン脂肪酸エステルを構成するポリグリセリンは、ＨＬＢが上記範囲内である限りにおいて、２量体〜１２量体のもの、すなわちジグリセリン、トリグリセリン、テトラグリセリン、ペンタグリセリン、ヘキサグリセリン、ヘプタグリセリン、オクタグリセリン、ノナグリセリン、デカグリセリン、ウンデカグリセリン、ドデカグリセリンが好ましく、中でも、硬化材ペーストへの分散性の観点から、８量体〜１０量体のオクタグリセリン、ノナグリセリン、デカグリセリンがより好ましい。
また、ポリグリセリン中のエステル化された水酸基の数については、グリセリンの量体数にもよるが、所望のＨＬＢにするために適宜選択され、一般的には、１置換〜８置換体が用いられる。
【００３２】
ＨＬＢが２．０〜６．０であるポリグリセリン脂肪酸エステルの具体例としては、これに限定されるものではないが、以下のものを挙げることができ、これらのポリグリセリン脂肪酸エステルは、２種類以上を組み合わせて使用してもよい。
ペンタグリセリンモノペンタデシル酸エステル
ペンタグリセリンモノパルミチン酸エステル
トリグリセリンモノマルガリン酸エステル
ジグリセリンモノステアリン酸エステル
ジグリセリンモノオレイン酸エステル
ジグリセリンモノイソステアリン酸エステル
テトラグリセリンモノステアリン酸エステル
テトラグリセリンモノオレイン酸エステル
ヘキサグリセリントリステアリン酸エステル
デカグリセリンペンタステアリン酸エステル
デカグリセリンペンタイソステアリン酸エステル
デカグリセリンペンタオレイン酸エステル
デカグリセリンペンタノナデカン酸エステル
デカグリセリン酸トリエイカ酸エステル
デカグリセリルトリベヘン酸エステル
【００３３】
上記したポリグリセリン脂肪酸エステルの中でも、硬化材ペースト中の固形分（粉成分）の分散性の観点から、ＨＬＢ＝３．０〜４．０の範囲にあるもの、例えば、デカグリセリンペンタステアリン酸エステル（ＨＬＢ＝３．５）、デカグリセリンペンタイソステアリン酸エステル（ＨＬＢ＝３．５）、デカグリセリンペンタオレイン酸エステル（ＨＬＢ＝３．５）が好適である。
【００３４】
ポリグリセリン脂肪酸エステルの配合量は、特に限定されないが、特に高いチキソトロピー性を発現させるためには、（Ａ）硫酸カルシウム（無水塩換算）１００質量部当り、１〜５０質量部、特に５〜２０質量部の範囲が好ましい。
【００３５】
（Ｃ）難水溶性有機分散媒；
難水溶性分散媒は、硫酸カルシウム（Ａ）を含む固形分（粉材）のペースト化に用いられる。この場合、硫酸カルシウム（Ａ）は水と反応して硬化（ゲル化）する。したがって、保存中での硫酸カルシウムの硬化を防止し、長期にわたっての保存安定性を高めるために、この分散媒は含水し難い難水溶性のもの、例えば、２０℃の水１００ｇに対する溶解度が５ｇ以下であることが必要である。この溶解度は、０．４ｍｇ以下が好ましい。
また、家畜用乳頭パックの用途で用いる場合、難水溶性分散媒は、乳頭にゲル状パックを形成した後、乳頭口から浸み出す乳中のカルシウムイオンにより、乳頭口と接触するアルギン酸塩の架橋が進行し過ぎて過硬化してしまうのを防止することができる。これは家畜用乳頭パック組成物の練和物が硬化する際に、該難水溶性分散媒が相分離してゲル化物の表面に染み出し、疎水膜が形成されるためと考えられる。すなわち、斯様にして乳頭パックの無い表面に難水溶性分散媒からなる疎水膜が形成されると、乳頭口から乳液が浸出してもこれが該疎水膜に阻まれて、乳頭パックの内表面に接触し難くなる。この結果、この部分における、乳液中のカルシウムイオンによる過硬化の発生が抑制されるものと考えられる。
【００３６】
このような難水溶性の有機分散媒としては、水の存在下での硫酸カルシウムとアルギン酸塩との反応による硬化を阻害せずに硫酸カルシウム粉末をペースト化し得るような流動性を有するものであれば特に制限されないが、一般的には、炭化水素化合物、脂肪族アルコール、環式アルコール、脂肪酸、脂肪酸塩、脂肪酸塩エステル、疎水性重合体等が好適に使用される。これらの難水溶性有機分散媒は、１種単独でもよいし、２種以上の組み合わせでもよい。
以下、これら各種の難水溶性分散媒の好適な例を示す。
【００３７】
炭化水素化合物としては、ヘキサン、ヘプタン、オクタン、ノナン、デカン、ウンデカン、ドデカン、トリデカン、テトラデカン、ペンタデカン、ケロシン、２，７−ジメチルオクタン、１−オクテン等の脂肪族鎖状炭化水素、シクロヘプタン、シクロノナン等の脂環式炭化水素化合物、液状飽和炭化水素の混合物である流動パラフィン等が挙げられる。
【００３８】
脂肪族アルコールとしては、１−ヘキサノール、１−オクタノール等の飽和脂肪族アルコール、シトロネロール、オレイルアルコール等の不飽和脂肪族アルコールが挙げられる。
環式アルコールとしては、ベンジルアルコール、メタ−クレゾール等が挙げられる。
【００３９】
脂肪酸としては、ヘキサン酸、オクタン酸等の飽和脂肪酸、オレイン酸、リノール酸等の不飽和脂肪酸を挙げることができる。
脂肪酸エステルとしては、オクタン酸エチル、フタル酸ブチル、オレイン酸グリセリド；オリーブ油、ごま油等の植物油；肝油、鯨油等の動物脂；などが挙げられる。
【００４０】
疎水性重合体としては、ポリシロキサン（いわゆるシリコーンオイル）等が挙げられる。このようなポリシロキサンとしては、ポリジメチルシロキサン、ポリメチルフェニルシロキサン、ポリメチルハイドロジェンシロキサン、ポリフェニルハイドロジェンシロキサン等が代表的である。
【００４１】
本発明において、上述した難水溶性分散媒として特に好適なものは、調製されるアルジネート硬化性組成物の用途によって多少異なる。
例えば印象材、特に歯科用印象材としての用途に用いる場合には、製造コスト、生体に対する為害性、歯牙の印象を採取する際の味覚への影響等の観点から、上記で列挙した難水溶性分散媒の中でも、炭化水素化合物または疎水性重合体を用いることが好ましく、流動パラフィンまたはシリコーンオイルを用いることが最も好適である。
また、家畜用乳頭パックなどの用途に用いる場合には、前述した過硬化の抑制効果をより長期間発揮させる観点から、上記で列挙した分散媒の中でも沸点が高いものが好ましく、１気圧での沸点が１００℃以上、特に１５０〜６００℃のもの、例えば、オクタン、ノナン、デカン、１−ヘキサノール、オレイン酸グリセリド、流動パラフィン、シリコーンオイル等が好ましく、さらに、製造コスト、家畜に対する安全性等を考慮すれば、炭化水素化合物及び疎水性重合体が好ましく、流動パラフィン及びシリコーンオイルが最も好ましい。
【００４２】
難水溶性分散媒の配合量は特に制限されるものではないが、一般的に、硫酸カルシウム（無水塩）１００質量部当り、１０〜２００質量部、特に２０〜１００質量部の範囲内が好ましい。
【００４３】
上記の（Ａ）〜（Ｃ）の各成分を含む硬化材ペーストは、高いチキソトロピー性を示し、例えば静置時には１０００ポイズを超える高い粘度を有しており、包装容器中に長期にわたって密封保存された場合においてもペースト中の固形分（硫酸カルシウム）の沈降分離を有効に抑制でき、また、この硬化材ペーストに高い負荷がかかった時には、粘度が大きく減少し、高い流動性を示す。
例えば、上述した各成分の種類や配合量等を適宜選択することにより、硬化材ペーストは、下記式（１）；
ＴＩ＝ηＡ／ηＢ      （１）
式中、ηＡは、コーンプレート型粘度計を用いて、せん断速度０．１／ｓで測定した粘
度（２５℃）であり、
ηＢは、コーンプレート型粘度計を用いて、せん断速度１．０／ｓで測定した粘
度（２５℃）である、
で定義されるチキソトロピー指数ＴＩを１．５以上、特に、１．８以上、最も好ましくは２．０以上に調整される。
【００４４】
＜基材ペースト＞
上述した硬化材ペーストと混練されて硬化性組成物を形成する基材ペーストは、アルギン酸塩（Ｄ）及び水（Ｅ）を必須成分として含む。
【００４５】
（Ｄ）アルギン酸塩；
既に述べたように、アルギン酸塩は、前述した硬化材ペースト中の硫酸カルシウム（Ａ）と水の存在下で反応して硬化物を形成する成分であり、それ自体公知のもの、例えば、
i）アルギン酸ナトリウム、アルギン酸カリウム等のアルギン酸アルカリ金属塩、
ii）アルギン酸アンモニウム、アルギン酸トリエタノールアミン等のアルギン酸アンモ
ニウム塩、
などを使用することができる。
これらのアルギン酸塩の中でも、入手容易性、取扱い容易性、硬化物の物性等の観点から、アルギン酸アルカリ金属塩を用いることが好ましい。また、アルギン酸塩は、２種類以上を混合して用いることもできる。
また、アルギン酸塩の分子量は特に限定されないが、一般的には、アルギン酸塩を１重量％含む水溶液の粘度が５０ｃｐｓ〜１００ｃｐｓ（２３℃）の範囲内となる分子量が好ましい。
【００４６】
（Ｅ）水；
水は、硫酸カルシウム（Ａ）とアルギン酸塩（Ｄ）との硬化反応（ゲル化）に必要な成分であり、水道水、イオン交換水、蒸留水等が使用される。
水の使用量は、アルギン酸塩１００質量部当り、１００〜４０００質量部、特に５００〜２０００質量部の範囲内とするのがよい。
【００４７】
このような基材ペーストは、硬化材ペースト中の硫酸カルシウム（Ａ）と基材ペースト中のアルギン酸塩（Ｄ）との無水塩換算での質量比（Ａ／Ｄ）が、１０／１００乃至２０００／１００、特に１００／１００乃至１０００／１００の範囲となるように、硬化材ペーストと混練されて使用される。
【００４８】
＜その他の配合剤＞
本発明においては、前述した高いチキソトロピー性を損なわない範囲で、硬化材ペースト及び基材ペーストの何れにも、その用途や要求特性に応じて、種々の添加剤を配合することができる。
【００４９】
このような添加剤として代表的なものとしてマスキング剤がある。
マスキング剤は、特に上述した硬化材ペーストと基材ペーストとの混練物からなるアルジネート硬化性組成物を歯科用印象材に適用する場合に使用されるものであり、この印象材（アルジネート硬化性組成物）を患者の口腔内に挿入したとき、患者に与える不快感を抑制するために使用されるものである。
即ち、口腔内に挿入される印象材には、前述したポリグリセリン脂肪酸エステル（Ｂ）が含有されている為、これが口腔内に挿入されると、患者が独特の味（苦味、渋み）を感じる場合がある。このような独特の味をマスキング剤によって緩和することにより、患者に与える不快感を抑制するわけである。
【００５０】
このようなマスキング剤としては、例えば、アスパルテーム、スクラロース、ソーマチン、ステビア、マルチトール、エリスリトール、キシリトール、ソルビトール、パラチノース、及びトレハロース等の甘味料や、ラフィノース、メレジトース、スタキオース、シクロデキストリン類（α-シクロデキストリン，β−シクロデキストリン，γ−シクロデキストリン等）等のオリゴ糖などが挙げられる。中でも、ポリグリセリン脂肪酸エステルの苦味の緩和と抗齲蝕性との点で、ステビア、キシリトール、トレハロース等の糖類が好ましい。
【００５１】
また、上記の糖類の中でもトレハロース等の二糖類を使用した場合には、上記マスキング効果に加え、印象精度が向上し且つ印象採得後の硬化体の耐乾燥性も向上するという利点がある。即ち、トレハロースはアルギン酸と類似の骨格を有しており且つ親水性が高いため、印象材硬化物の分子鎖内空間に水を保有した状態で入り込む。この結果、分子鎖凝集による硬化体の収縮が抑制され、また、乾燥による水分の揮散もトレハロースにより有効に抑制され、耐乾燥性の向上がもたらされ、乾燥による硬化体の変形も有効に防止され、かくして高い印象精度を保持することができる。
【００５２】
マスキング剤の配合量は、特に限定されないが、マスキング効果（苦味や渋みを緩和する効果）を良好に発揮させるためには、ポリグリセリン脂肪酸エステル（Ａ）１００質量部に対して、０．５質量部以上配合することが好ましい。また、マスキング剤は、一定量以上加えても特に問題にはならないが、マスキング効果は飽和する。そのため、マスキング剤はポリグリセリン脂肪酸エステル１００質量部に対して、０．５〜５００質量部の範囲で使用することが好ましく、１〜５０質量部の範囲で使用することがより好ましい。
また、トレハロースを使用し、その印象精度向上効果や耐乾燥性向上硬化を重視する場合には、トレハロースの使用量は、アルギン酸塩１００質量部当り、１００〜２０００質量部、特に４００〜１２００質量部の量で使用する範囲内であること好ましい。
【００５３】
さらに、上記で例示したマスキング剤の中に例示されている還元性を示さない糖類（非還元糖）は、水分を保有した状態で硬化体の分子鎖内空間に入り込むため、硬化物に弾性を付与し、しかも、水分の乾燥も抑制される為、硬化体の弾性を、例えば乳頭パックに要求される程度の期間にわたって維持することができる。従って、このような非還元糖の使用は、乳頭パックの用途にも極めて有効であり、感染予防すべき程度の期間、乳頭に良好に密着する乳頭パック（硬化皮膜）を形成することができる。
【００５４】
尚、還元性を示さない糖（非還元糖）とは、アルカリ性水溶液中で、銀や銅等の重金属イオンに対して還元作用を示さない性質を意味する。即ち、還元性を有する糖類は、重金属イオンに対する還元作用を利用したトレンス試薬、ベネジクト試薬あるいはフェーリング試薬によって検出されるが、非還元糖は、これら試薬で検出できない。例えば、前述したマスキング剤の中では、オリゴ糖や二糖類（例えばトレハロースやスクロース）などが該当する。特に、トレハロースは、乳頭パックの用途にも最適である。
このような乳頭パックの用途に好適な非還元糖の使用量は、アルギン酸塩１００質量部当り、１００〜２０００質量部、特に４００〜１２００質量部の量で使用する範囲内であること好ましい。
【００５５】
上述したマスキング剤や非還元糖は、硬化材ペースト及び基材ペーストのどちらか一方、或いは双方に配合してもよいが、水に対する溶解性の観点から基材ペーストに配合する方が好ましい。
【００５６】
さらに、マスキング剤や非還元糖以外の他の添加剤としては、ゲル化調整剤や充填剤を挙げることができる。
これら添加剤は、硬化材ペーストおよび基材ペーストのいずれか一方、または、双方に適宜添加することができる。しかしながら、これらの中で充填剤は、基材ペーストおよび硬化材ペーストの双方に添加することが好ましく、ゲル化調整剤は、硬化材ペーストに添加されることが好ましい。
【００５７】
ゲル化調整剤は、アルギン酸塩とゲル化剤との反応速度（硬化速度）を調節（遅延）させることができる。このため、歯科用印象材の用途では、硬化材ペーストと基材ペーストとの混練物であるアルジネート硬化性組成物（印象材）を調製してから口腔内での印象採取までに要する作業時間を確保し得るように、硬化時間を調整することができる。また、乳頭パックの用途では、家畜の乳頭に塗布するまでの作業時間を確保し得るように、硬化時間を調整することができる。
【００５８】
ゲル化調整剤としては、公知のゲル化調整剤を制限なく使用することができる。例えば、代表的なゲル化調整剤は、
ａ）リン酸三ナトリウム、リン酸三カリウム、ピロリン酸ナトリウム、トリポリリン
酸ナトリウム等のアルカリ金属を含むリン酸塩、
ｂ）蓚酸ナトリウム、蓚酸カリウム等のアルカリ金属を含む蓚酸塩、
ｃ）炭酸ナトリウム、炭酸カリウム等のアルカリ金属を含む炭酸塩、
などであり、こえらは、１種単独或いは２種類以上の組み合わせで使用される。
【００５９】
ゲル化調整剤の配合量は、他の配合成分や要求される硬化時間等に応じて適宜選択できるが、一般的には、アルギン酸塩１００質量部当り、１〜３０質量部、特に３〜１５質量部の範囲内がより好ましい。ゲル化調整剤の配合量を上記範囲内とすることにより、硬化体（印象型や乳頭パック）形成までの作業時間に略対応させて硬化時間を調整することが容易となり、しかも硬化不良を有効に防止することができる。
【００６０】
また、充填剤は、硬化物の物性を調整するために使用される。
このような充填剤としては、珪藻土、タルク等の粘度鉱物が代表的であるが、シリカ、アルミナ等の酸化物も用いることができる。充填剤の配合量は特に制限されるものではないが、アルギン酸塩１００質量部当り５０〜２０００質量部の範囲内が好ましく、１００〜１０００質量部の範囲内がより好ましい。
【００６１】
また、印象材の用途において、硬化体の強度調節、印象採取時や石膏模型製造時の石膏模型の表面荒れを防ぐ観点からは、フッ化チタンカリウム、ケイフッ化カリウム等の無機フッ素化合物や、酸化マグネシウム、酸化亜鉛等の金属酸化物、アミノ酸／ホルムアルデヒド縮合体等のアミノ酸化合物を使用することができる。また、これらの添加剤は、乳頭パックの用途においても、硬化体の強度調節のために使用することができる。
このような添加剤も、基材ペースト及び硬化材ペーストの何れにも配合することができる。
【００６２】
また、硬化材ペーストと基材ペーストとを混合・練和した際、粘度の変化速度の制御を容易とするために、不飽和カルボン酸重合体を配合することが好ましい。また、香料、着色料、ｐＨ調整剤、抗菌剤、防腐剤等から選択されるいずれか１種または複数種の添加剤を必要に応じて配合することができる。
さらに、上記の添加剤以外にも、香料、着色料、抗菌剤、防腐剤、ｐＨ調整剤等を適宜配合することができる。
これらの添加剤もまた、硬化材ペースト及び基材ペーストの何れにも配合することができる。
【００６３】
上述した硬化材ペースト及び基材ペーストは、それぞれ、ペースト製造に利用できる公知の攪拌混合機を用いて製造することができる。このような撹拌混合機としては、例えば、ボールミルのような回転容器型混合混練機；リボンミキサー、コニーダー、インターナルミキサー、スクリューニーダー、ヘンシェルミキサー、万能ミキサー、レーディゲミキサー、バタフライミキサー等の水平軸または垂直軸を有する固定容器型の混合混練機；を利用することができる。
【００６４】
＜アルジネート硬化性組成物の調製＞
本発明において、上述した硬化材ペーストと基材ペーストとは手動で混練されるが、かかる混練は使用直前に行われ、混練により調製されたアルジネート硬化性組成物が硬化するまでの所定時間内に所定の部位に施され、印象材や乳頭パックとしての用途に適用される。
【００６５】
従って、上記の硬化材ペースト及び基材ペーストは、それぞれ別個の容器に収容され、アルジネート硬化性組成物調製用キットして販売され、使用されることとなる。
【００６６】
例えば、上記の硬化材ペースト及び基材ペーストは、容器に収容されたままの状態で手動による混練に供するために、図１に示される構造のシリンダーカートリッジが使用される。
即ち、図１において、全体として１０で示すシリンダーカートリッジは、前述した基材ペーストが充填される第１の押出シリンダー部１と、硬化材ペーストが充填される第２の押出シリンダー部３とからなり、これらシリンダー部１，３は、並列して一体に形成されている。
【００６７】
上記のシリンダーカートリッジ１０において、第１の押出シリンダー部１及び第２の押出シリンダー部３には、それぞれ、蓋体チップ１ａ，３ａが嵌め込まれており、これらの蓋体チップ１ａ，３ａは、第１の押出シリンダー部１及び第２の押出シリンダー部３の内部をスライドし得るように装着されている。また、第１の押出シリンダー部１及び第２の押出シリンダー部３の先端部分には、それぞれ、吐出口１ｂ，３ｂが形成されており、これらの吐出口１ｂ，３ｂは、着脱自在に設けられているキャップ５によって閉じられている。
即ち、キャップ５を取り外し、蓋体チップ１ａ，３ａを内部に押し込むことにより、第１の押出シリンダー部１に充填された基材ペースト及び第２の押出シリンダー部３に充填された硬化材ペーストは、吐出口１ｂ，３ｂから押し出されることとなる。
【００６８】
図１から理解されるように、第１の押出シリンダー部１と第２の押出シリンダー部３とは、同じ高さｈ（軸方向長さ）に設定されており、それらの内径Ｄ１、Ｄ３は、基材ペーストと硬化材ペーストとの混合比（容積比）に応じた比率に設定されている。換言すると、蓋体チップ１ａ，３ａを同時に且つ同じ量だけスライドさせると、常に、この容積比に相当する内径比（Ｄ１／Ｄ３）で基材ペーストと硬化材ペーストとが吐出口１ｂ，３ｂから押し出されることとなる。従って、この容積比（Ｄ１／Ｄ３に相当）で基材ペーストと硬化材ペーストが混合されたときに、適正な組成のアルジネート硬化性組成物が調製されるように、基材ペースト及び硬化材ペーストの組成が設定されることとなる。
【００６９】
尚、図１の例では、基材ペーストが充填される第１の押出シリンダー部１の内径Ｄ１が、硬化材ペーストが充填される第２の押出シリンダー部３の内径Ｄ３よりも大きく設定されているが、硬化材ペースト中の硫酸カルシウム（Ａ）の量や基材ペースト中のアルギン酸塩（Ｄ）の量によっては、第１の押出シリンダー部１の内径Ｄ１が、第２の押出シリンダー部３の内径Ｄ３よりも小さく設定されることもあるし、内径Ｄ１と内径Ｄ３とが同一に設定されることも可能である。
但し、一般的には、硬化材ペーストの比重は、基材ペーストの比重よりも高くなる為、基材ペーストが充填される第１の押出シリンダー部１の内径Ｄ１を、第２の押出シリンダー部３の内径Ｄ３よりも大きく設定しておくことが、基材ペーストと硬化材ペーストを効率良く混練する観点から好ましく、特に内径比（容積比）Ｄ１／Ｄ３を２．０〜５．０となる程度に設定し、これに応じて、基材ペーストや硬化材ペーストの組成を設定しておくことが好ましい。
【００７０】
また、第１の押出シリンダー部１に充填されている基材ペーストと第２の押出シリンダー部３内に充填されている硬化材ペーストとの混練には、図２に示す構造の混練押出ノズル２０が使用される。
即ち、この混練押出ノズル２０は、例えば特開２０１０−５２１３８４号等にも開示されている公知の構造を有するものであり、基台１３と基台１３の中心部分から直立している螺旋軸１５とを備えており、さらに、螺旋軸１５を覆うように細長い中空管１７が設けられている。この中空管１７は、その根元部分で基台１３に嵌合固定されている。
一方、基台１３には、２つの連通孔１３ａ，１３ｂが形成されており、この連通孔１３ａ，１３ｂは、それぞれ、押出シリンダー部１の吐出口１ｂ及び押出シリンダー部３の吐出口３ｂに嵌め込まれ、これにより、押し出しシリンダー１，３の内部は、螺旋軸１５が存在している中空管１７の内部に連通することとなる。
【００７１】
即ち、螺旋軸１５が存在する中空管１７の内部には、押出シリンダー部１の吐出口１ｂから基材ペーストが供給され、押出シリンダー部３の吐出口３ｂからは硬化材ペーストが供給され、この中空管１７の内部で混練され、中空管１７の先端からアルジネート硬化性組成物として押し出されることとなる。
【００７２】
上記の説明から理解されるように、第１の押出シリンダー部１からの基材ペーストの押し出しは蓋体チップ１ａのスライド移動により行われ、第２の押出シリンダー部３からの硬化材ペーストの押し出しは蓋体チップ３ａのスライド移動により行われる。本発明においては、これら蓋体チップ１ａ，３ａのスライド移動は、電力を使用せずに、手動で行うのであるが、蓋体チップ１ａ，３ａのスライド移動は、完全に同期して行われ、その移動速度は同じでなければならない。
このために、本発明においては、基材ペーストと硬化材ペーストとの混練には、図３に示す構造を有しており且つ手動で作動する二股プランジャ３０が使用される。
【００７３】
この二股プランジャ３０は、プラスチック製であり、第１のシリンダー部１の内部に挿入されて蓋体チップ１ａを押し込むための板状の第１のプランジャ部２１と、第２のシリンダー部３の内部に挿入されて蓋体チップ３ａを押し込むための板状の第２のプランジャ部２３とを有しており、第１のプランジャ部２１と第２のプランジャ部２３とが連結されている基部２５には、この二股プランジャ３０のハンドリング性を高め且つ樹脂目付量を低減させるための開口２７が形成されている。
また、第１のプランジャ部２１及び第２のプランジャ部２３の先端部には、それぞれ、蓋体チップ１ａ及び蓋体チップ３ａに対応するように、ほぼ同型の押圧チップ２１ａ，２３ａが形成されている。即ち、押圧チップ２１ａ，２３ａが、それぞれ、押出シリンダー部１の蓋体チップ１ａ及び押出シリンダー部３の蓋体チップ３ａに面接し、二股プランジャ３０（第１のプランジャ部２１及び第２のプランジャ部２３）による蓋体チップ１ａ，３ａの押圧を効率よく行うことができるようになっている。
【００７４】
さらに、上記の第１のプランジャ部２１と第２のプランジャ部２３の一方側の面には、それぞれ、同一ピッチでラチェット爪２９が形成されており、これにより、これらプランジャ部２１，２３による蓋体チップ１ａ，３ａの押し込み量を一定に制御できるようになっている。
【００７５】
このような二股プランジャ３０は、例えば、特許第４９１６４４０号等によりそれ自体公知の手動ミキシングガンに装着され、かかるミキシングガンに前述したシリンダーカートリッジ１０が装着された構造の手動押出混練器を使用し、第１のシリンダー部１に充填された基材ペーストと第２のシリンダー部３に充填された硬化材ペーストとの混練が行われる。
【００７６】
図４には、手動ミキシングガン４０に前述したシリンダーカートリッジ１０が装着された手動押出混練器の概略側面図が示されている。
即ち、全体として５０で示されている手動押出混練器が備えている手動ミキシングガン４０には、その機枠４１に、上述した二股プランジャ３０がスライド可能に設けられていると共に、この二股プランジャ３０に形成されているラチェット爪２９と係合するギヤ（図示せず）を備え且つスプリングコイル（図示せず）により賦勢されたトリガ４３が機枠４１に枢着されている。
さらに、手動ミキシングガン４０の機枠４１には、キャップ５が外され、混練押出ノズル２０が装着されたシリンダーカートリッジ１０が装着されている。
【００７７】
即ち、このような構造の手動押出混練器５０では、手動ミキシングガン４０のトリガ４３を指で引くことにより、二股プランジャ３０がトリガ４３のワンショット分だけ移動し、第１のプランジャ部２１が第１の押出シリンダー部１内に押し込まれ、蓋体チップ１ａをシリンダー部１内に押し込むことにより、この内部に充填されている基材ペーストが吐出口１ｂから混練押出ノズル２０内に吐出されると同時に、第２のプランジャ部２３は第２の押出シリンダー部３内に押し込まれ、蓋体チップ３ａがシリンダー部３内に押し込まれ、この内部に充填されている硬化材ペーストが吐出口３ｂから混練押出ノズル２０内に吐出されることとなる。この場合、トリガ４３のワンショットにより、蓋体チップ１ａがシリンダー部１内に押し込まれる距離と蓋体チップ３ａがシリンダー部３内に押し込まれる距離とは常に同じである。
従って、常に、一定の容積比（内径比Ｄ１／Ｄ３に相当）で基材ペーストと硬化材ペーストとは、混練押出ノズル２０内に吐出され、この内部で混練されて、アルジネート硬化性組成物として、混練押出ノズル２０の先端から所定の容器内に押し出され、得られた硬化性組成物は、硬化するまでの間に（一般的には１〜１０分、特に２〜８分程度）、所定の部位に施され或いは型取りが行われることとなる。
例えば、押し出されたアルジネート硬化性組成物を印象材として用いる場合には、この混練物（アルジネート硬化性組成物）を専用のトレーに盛りつけ、トレーに盛りつけられた混練物を歯牙等の目的物に圧接することで該混練物に印象を採取する。その後、採取された印象を有する混練物が硬化し、この硬化物を基に石膏模型を作製する等の後工程が実施される。
一方、上記組成物を乳頭パックに適用する場合には、これを、浸漬法、刷毛塗り法、噴霧法などにより家畜の乳頭に塗布し、硬化させて硬化皮膜を形成すればよい。
これにより、牛やヤギ等の搾乳用家畜について、乳頭からの乳房炎などへの感染を有効に防止することができる。
【００７８】
本発明では、前述した組成を有している結果として高いチキソトロピー性を有する硬化材ペーストが第２の押出シリンダー部３内に充填されているため、上記のような手動押出混練器５０（手動ミキシングガン４０）により手動で混練を行うことが可能となっている。
上記のような手動押出混練器５０或いは手動ミキシングガン４０は、電力を使用せず、ポンプのような重い装置も使用することなく、手動で作動できるため、携帯が容易であり、しかも電源のない場所でも使用することができる。さらには、電力を使用していないことから、環境の悪い場所で使用した場合にも故障などを生じる恐れはない。
従って、このような手動押出混練器５０を使用して実行される本発明の方法は、歯科分野においては在宅での印象材の使用に適しており、さらに、乳頭パックとして、畜舎内での使用に適している。
【００７９】
尚、上述した本発明を実施するにあたっては、基材ペーストや硬化材ペーストが充填されており且つキャップ５で封止されているシリンダーカートリッジ１０及び必要により混練溶融押出ノズル２０を、アルジネート硬化性組成物調製用キットとして販売し、シリンダーカートリッジ１０が装着されるミキシングガン４０は、別途に販売することが好適である。即ち、アルジネート硬化性組成物を使用する使用者は、ミキシングガンを一度購入しておけば、後は、アルジネート硬化性組成物調製用キットのみを購入することにより、本発明方法を実施することができる。
【実施例】
【００８０】
本発明の優れた効果を、以下の実験例により説明する。
尚、以下の実験に用いたシリンダーカートリッジ等の仕様は次のとおりである。
第１のシリンダー部１；
高さｈ：１１０ｍｍ
内径Ｄ１：２４ｍｍ
第２のシリンダー部３；
高さｈ：１１０ｍｍ
内径Ｄ３：１２ｍｍ
第１のシリンダー部１と第２のシリンダー部３との容積比（Ｄ１／Ｄ３）：４／１
混練押出ノズル２０；
長さ：８２ｍｍ
【００８１】
また、以下の実験例において、実験Ｉは歯科用印象材についての評価であり、実験ＩＩは家畜用乳頭パックについての評価である。
【００８２】
＜原料の略称＞
後述する実験例に使用されている各種原料の略称は以下の通りである。
１．アルギン酸塩；
Ａｌｇ−Ｋ：
アルギン酸カリウム
（１％水溶液粘度（２０℃）  ６００ｍＰａ・ｓｅｃ）
Ａｌｇ−Ｎａ：
アルギン酸ナトリウム
（１％水溶液粘度（２０℃）  １２０ｍＰａ・ｓｅｃ）
【００８３】
２．ポリグリセリン脂肪酸エステル；
ＨＧＳＥ：
ヘキサグリセリントリステアリン酸エステル（ＨＬＢ＝２．５）
ＤＧＳＥ：
デカグリセリンペンタステアリン酸エステル（ＨＬＢ＝３．５）
ＤＧＩＳＥ：
デカグリセリンペンタイソステアリン酸エステル（ＨＬＢ＝３．５）
ＤＧＯＥ：
デカグリセリンペンタオレイン酸エステル（ＨＬＢ＝３．５）
ＤＩＧＭＯＥ：
ジグリセリンモノオレイン酸エステル（ＨＬＢ＝５．５）
ＤＧＭＲＥ：（比較）
デカグリセリンモノラウリン酸エステル（ＨＬＢ＝１５．５）
ＤＧＴＯＥ：（比較）
デカグリセリントリオレイン酸エステル（ＨＬＢ＝７．０）
ＤＧＴＳＥ：（比較）
デカグリセリントリステアリン酸エステル（ＨＬＢ＝７．５）
【００８４】
３．難水溶性分散媒；
流動パラフィン
粘度（２０℃）  １５０ｍＰａ・ｓｅｃ
水への溶解度  ＜  ０．００１ｍｇ／Ｌ（殆ど溶解しない）
沸点  ４５０℃（１気圧）
ＳＯ：
シリコーンオイル（ポリジメチルシロキサン）
粘度（２０℃）  ３００ｍＰａ・ｓｅｃ
水への溶解度  ＜  ０．００１ｍｇ／Ｌ（殆ど溶解しない）
沸点  ２５０℃（１気圧）
【００８５】
４．非還元糖；
Ｃｄｅｘ−α：
α−シクロデキストリン
Ｃｄｅｘ−β：
β−シクロデキストリン
【００８６】
５．その他；
Ｐ３Ｎａ：
リン酸三ナトリウム
ＦＴＫ：
フッ化チタンカリウム
ＭＴ−１０：
粒径０．０２μｍの非晶質シリカ（メチルトリクロロシラン処理物）
ＳＧ：
ステアリン酸グリセリル（ＨＬＢ＝３．０）
ＭＳＰＧ：
モノステアリン酸プロピレングリコール（ＨＬＢ＝３．５）
【００８７】
＜測定或いは評価方法＞
以下の実験例で調製されたサンプルについての各種物性の測定或いは評価は、以下の方法により行った。
【００８８】
（１）硬化材ペースト粘度；
ガラス製ビーカー（容量：３００ｍｌ）に、調製後の硬化材ペースト（約２４０ｍｌ）を投入した後、このビーカーを、温度を２５℃に設定したインキュベーター内に１時間程度放置した。
その後、インキュベーター内にて回転式粘度計（ＲＩＯＮ社製  ビスコテスター  ＶＴ−０４Ｆ）を用いて硬化材ペーストの粘度（初期粘度Ｖ、Ｐｏｉｓｅ）を測定した。
次に、調製した硬化材ペーストをアルミ製のペーストパックに充填し、ペースト取り出し口を下方に向けて直立させた状態で、温度を２５℃に設定したインキュベーター内に保管した。所定の期間（１年後、２年後）が経過した時に、ペースト取り出し口から、硬化材ペーストを取り出し（約２４０ｍｌ）、上記と同様の方法にて、硬化材ペーストの粘度（保管後の粘度Ｖ１、Ｖ２、Ｐｏｉｓｅ）を測定した。
【００８９】
（２）チキソトロピー指数ＴＩ；
コーンプレート型粘度計（ＢＯＨＬＩＮ社製ＣＳレオメーター  ＣＶＯ１２０ＨＲ）に、調整後の硬化材ペーストを適量載せ、２５℃で保持しながら粘度の測定を開始し、せん断速度０．１／ｓでの測定開始から６０秒後の粘度（ηＡ）を測定した。次に、同様の方法で、せん断速度１．０／ｓでの測定開始から６０秒後の粘度（ηＢ）を測定した。なお、粘度の測定条件は、コーンの直径が２ｃｍ、コーンの傾斜角度は１°とした。粘度を下記式（１）に代入し、チキソトロピー指数（ＴＩ）を算出した。
ＴＩ＝ηＡ／ηＢ    （１）
【００９０】
（３）ペースト手動押出性；
前述したシリンダーカートリッジの第１のシリンダー部１に基材ペーストを、第２の押出シリンダー部３に硬化材ペーストをそれぞれ満杯に充填した。このシリンダーカートリッジを二股プランジャが装着されている（株）ミックスパック社製手動ミキシングガンに装着し、シリンダーカートリッジに装着されているキャップを取り外し、混練押出ノズルを装着した状態でミキシングガンのトリガを数回引いて、混練押出ノズル内にペーストが満たされる状態にした。次のワンショットで混練押出ノズルから吐出されるペースト量、及びトリガを引く際の抵抗により、手動押出性を評価した。
評価基準は、次のとおりである。
〇：ペーストの吐出量が１．０ｇ以上であり、且つトリガを引くときの抵抗もほと
んどなかった。
△：ペーストの吐出量は１．０ｇ以上であるが、トリガを引くときに若干抵抗を感
じた。
×：ペーストの吐出量は１．０ｇよりもかなり少なく、トリガを引くとき、抵抗が
大き過ぎて、完全にトリガを引くことができなかった。
【００９１】
（４）印象精度（細線再現性）；
上記のミキシングガンに装着されたシリンダーカートリッジ１０に混練押出ノズルを装着して手動混練押出器とした。
ミキシングガン４０のトリガを引いて混練押出ノズルから排出された基材ペーストと硬化材ペーストとの混練物（アルジネート硬化性組成物）について、ＪＩＳＴ６５１３に記載された方法に準拠して細線再現性試験を行った。
すなわち、幅５０μｍ及び幅２０μｍの細線が施された細線再現性試験用金型に印象材ペーストを盛り付け、３５℃水中に６分放置後、印象材硬化体を撤去し、印象面に石膏を盛り付け、１００％湿度中に１時間保持し、硬化した石膏の印象面に、幅５０μｍ及び幅２０μｍの細線が再現されているかどうか顕微鏡を用いて観察し、以下に示す評価基準により評価した。
細線再現性評価基準；
◎：幅２０μｍの細線が途切れる事無く、再現されている。
○：幅５０μｍの細線が途切れる事無く、再現されている。
△：幅５０μｍの細線が確認されるが、ところどころ途切れている。
×：幅５０μｍの細線が確認できない。
【００９２】
＜実験Ｉ＞
（実施例１）
硫酸カルシウム（Ａ）として、２５ｇの硫酸カルシウム無水塩（無水石膏）及び１０ｇの硫酸カルシウム二水塩（二水石膏）、ポリグリセリン脂肪酸エステル（Ｂ）として、３．５ｇのＨＧＳＥ、難水溶性分散媒（Ｃ）として、２０ｇの流動パラフィンを量りとり、小型混練器（アイコー産業社製アイコーミキサー）を用いて１時間混練し、硬化材ペーストを調製した。
得られた硬化材ペーストに関して、粘度、チキソトロピー指数ＴＩの評価を行った。
【００９３】
また、アルギン酸塩（Ｄ）として、１０ｇのＡｌｇ−Ｋ、水（Ｅ）として、１８０ｇの蒸留水を量りとり、小型混練器を用いて１時間攪拌し、基材ペーストを調製した。
この硬化材ペースト及び上記基材ペースト、前述した手動混練押出器を用いて、ペースト手動押出性、印象精度（細線再現性）の評価を行った。
【００９４】
（実施例２〜１１）
硬化材ペースト或いは基材ペーストの組成を、表１に示すように変更した以外は、実施例１と同様にして硬化材ペースト、基材ペースト及び混練物を調製し、各種の測定を行った。
【００９５】
（比較例１〜６）
硬化材ペーストの組成を、表２に示すように変更した以外は、実施例１と同様にして硬化材ペースト、基材ペースト及び混練物を調製し、各種の測定を行った。
その結果を表３及び表４に示す。
【００９６】
【表１】
2015040194.tif 000003
【００９７】
【表２】
2015040194.tif 000004
【００９８】
【表３】
2015040194.tif 000005
【００９９】
【表４】
2015040194.tif 000006
【０１００】
実施例１〜１１の硬化材ペーストは、本発明の要件すべてを満足するものであるが、何れの硬化材ペーストにおいても、粘度が非常に高いにもかかわらず、ペーストのチキソトロピー性が高く（チキソトロピー指数が１．５以上）、良好なペースト手動押出性を有しており、手動押出混練器を用いて基材ペーストと混練する事で良好な印象精度を得る事でできた。
これに対して比較例１は、ＨＬＢが２．０〜６．０であるポリグリセリン脂肪酸エステルが配合されていない。このため、硬化材ペーストは十分なチキソトロピー性を得る事ができず、ペースト手動押出性が大幅に低下しており、吐出されるペーストは基材ペーストリッチとなっており、十分に硬化しない為、印象精度も大幅に低下している。
また、比較例２〜４の硬化材ペーストにはポリグリセリンエステルが配合されているが、何れもＨＬＢが２．０〜６．０の範囲外である。このため、何れの場合においても、十分なチキソトロピー性を得る事ができず、ペースト手動押出性が大幅に低下しており、吐出されるペーストは基材ペーストリッチとなっており、十分に硬化しない為、印象精度も大幅に低下している。
比較例５〜６は、ポリグリセリン脂肪酸エステル以外の界面活性剤を用いた場合であるが、何れの場合においても、十分なチキソトロピー性を得る事ができず、ペースト手動押出性が大幅に低下しており、吐出されるペーストは基材ペーストリッチとなっており、十分に硬化しない為、印象精度も大幅に低下している。
【０１０１】
＜実験ＩＩ＞
以下の実験は、本発明の硬化材ペーストから得られるアルジネート硬化性組成物を乳頭パックに適用したときの効果を示すために行われたものである。
この実験において、硬化材ペーストの粘度、チキソトロピー指数及び硬化性ペーストの手動押出性について、実験Ｉと同様に行い、その他の測定及び評価は、以下の方法により行った。
【０１０２】
（１）過硬化性評価（目視評価、寸法歪）
硬化材ペースト及び基材ペーストを、前述した手動混練押出器を用いて混練し、混合ペースト（硬化性組成物）を調製する。
この混合ペーストを、アクリル板上に載せたテフロン（登録商標）製モールドに充填し、さらに、充填された混合ペーストの上面にアクリル板を圧接し、クリップを用いて圧接したアクリル板を固定し、３分放置後、硬化物（ゲル化物）をモールドから撤去することにより、サンプル片（横：５７ｍｍ、縦：１９ｍｍ、高さ：３ｍｍ）を作製した。
サンプル片作製直後に、サンプル片の寸法（横、縦、高さ）を、測定顕微鏡（オリンパス社製「STM６」）を用いて計測し、サンプル片の初期体積（Ｖ１／ｍｍ３）を算出した。
【０１０３】
次に、サンプル片を、乳液（搾りたての生牛乳）をしみ込ませた布で包みこみ、２５℃インキュベーター内に保管後、１日経過後にサンプル片を取り出し、表面の状態を下記評価基準に従って目視評価した。
過硬化性目視評価基準；
○：しわやひび割れが全く見られず、初期の状態と見分けがつかない状態。
△：しわが確認でき、初期の状態と異なっている。
×：無数のしわが確認でき、ひび割れも確認され、明らかに初期の状態と異なってい
る。
【０１０４】
また、サンプル片の寸法（横、縦、高さ）を初期と同様の方法にて計測し、１日経過後の体積（Ｖ２／ｍｍ３）を算出した。下記式により、寸法歪を算出した。
寸法歪（％）＝（Ｖ１−Ｖ２）／Ｖ１×１００
サンプル片を再び、乳液（搾りたての生牛乳）をしみ込ませた布で包みこみ、２５℃インキュベーター内に保管し、１日経過毎に、同様の方法にて、過硬化性（目視評価、寸法歪）評価を行った。
【０１０５】
（実施例１）
アルギン酸塩（Ｄ）として１００ｇのＡｌｇ−Ｋ、水（Ｅ）として１５００ｇの蒸留水、非還元糖（Ｆ）として６００ｇのトレハロース、その他成分として珪藻土２９５ｇを量りとり、小型混練器（アイコー産業社製アイコーミキサー）を用いて１時間練和し、基材ペーストを調製した。
一方、下記処方により各成分を、上記小型練和器を用いて１時間練和し、硬化材ペーストを調製した。
硬化材ペースト処方；
硫酸カルシウム（Ａ）：４００ｇの無水石膏
ポリグリセリン脂肪酸エステル（Ｂ）：４０ｇのＤＧＳＥ
難水溶性分散媒（Ｃ）：２００ｇの流動Ｐ１
その他の成分：
６０ｇのＭｇＯ
４０ｇのＦＴｉＫ
４０ｇのＺｎＯ
８ｇのＰ３Ｎａ
５５ｇの珪藻土
３０ｇのＭＴ−１０
【０１０６】
上記の硬化材ペースト及び基材ペーストを、前述した手動混練押出器を用いて混練し、乳頭パック用硬化性組成物を調製し、この硬化性組成物について、過硬化性評価を行った。
基材ペースト及び硬化材ペーストの組成については表５に示し、硬化材ペーストのチキソトロピー指数ＴＩ及び混練押出性、並びに硬化組成物の評価結果は表６に示した。
（実施例２〜６）
硬化材ペースト或いは基材ペーストの組成を、表５に示すように変更した以外は、実施例１と同様にして硬化材ペースト、基材ペースト及び混練物を調製し、各種の測定を行った。その結果を表６に示す。
【０１０７】
【表５】
2015040194.tif 000007
【０１０８】
【表６】
2015040194.tif 000008
【０１０９】
本発明の硬化材ペーストを、前述した手動混練押出器を用いて基材ペーストと混練して得られるこれら実施例における乳頭パック用硬化性組成物では、カルシウムイオンを含む水溶液と接触した際の硬化体表面の過硬化が抑制されており、４日以上良好な状態が保たれていた。また、硬化体の弾性も、５日以上良好な状態が保たれていた。
【符号の説明】
【０１１０】
１：第１の押出シリンダー部
１ａ：蓋体チップ
１ｂ：吐出口
Ｄ１：第１の押出シリンダー部の内径
３：第２の押出シリンダー部
３ａ：蓋体チップ
３ｂ：吐出口
Ｄ３：第２の押出シリンダー部の内径
５：キャップ
１０：シリンダーカートリッジ
１５：螺旋軸
１７：中空管
２０：混練押出ノズル
２１：第１のプランジャ部
２３：第２のプランジャ部２３
２９：ラチェット爪
３０：二股プランジャ
４０：ミキシングガン
４３：トリガ
５０：手動押出混練器
【図１】
2015040194.tif 000009
【図２】
2015040194.tif 000010
【図３】
2015040194.tif 000011
【図４】
2015040194.tif 000012